Brevet FR2642430A1 — publié le 19900803

La presente invention concerne de nouvelles résines aminoplastes destinées à l'ennoblissement des fibres cellulosiques et leur application. Les résines aminoplastes sont les résines ob- tenues par la condensation entre un aldéhyde et une amine. Les résines aminoplastes solubles dans l'eau dans lesquelles le dérivé azoté est une urée linéaire ou cyclique telle-que l'urée, la diméthyl-l,3-urée, l'éthy- leneurée, la dihydroxy-4,5 éthyléneurée et le dérivé al- déhydique est le formaldéhyde. le glyoxal, un monoacétal du glyoxal ou un mélange de glyoxal et de formaldéhyde, sont utilisées dans l'ennoblissement des fibres cellulo- siques. Quoique ces résines aminoplastes connues pré- sentent d'intéressantes propriétés applicatives pour conférer par exemple aux tissus cellulosiques de l'in- froissabilite, elles ne répondent toutefois pas entiè- rement à la demande du marché soit pour des raisons économiques, soit à cause de la libération de'formal- dehyde libre lors de leurs utilisations. Or la Demanderesse a découvert de nouvelles resines aminoplastes, solubles dans l'eau, destinées no- tamment à l'ennoblissement des fibres cellulosiques, ob- viant à ces inconvénients tout en présentant de bonnes proprietés applicatives d'infroissabilité. Les résines aminoplastes solubles dans l'eau selon la présente invention sont caractérisées en ce que le dérive azoté est choisi dans le groupe constitué par l'urée, la diméthyl-1,3-urée, l'éthylèneurée, la dihy- droxy-4,5 ethyleneurée ou leurs mélanges et que le dérivé aldéhydique est un mélange de 1 à 99 ' en poids de glyoxal et de 99 à 1 XZen poids d'un monoacétal du glyoxal de formule générale (Il, (RO) CH-CHO, dans laquelle R représente un groupement alkyle primaire ou secondaire en C -C4, ainsique leurs dérivés éthérifiés avec un alcanol en C1-C4. Par dérivés éthérifiés, l'on entend les pro- duits d'éthérification des résines aminoplastes obtenues par condensation entre le dérivé azoté et le dérivé al- dehydique 'Lexpression groupement alkyle primaire ou secondaire en C1-C4 désigne un groupement propyle, iso- propyle, isobutyle ou sec-butyle, et de préférence un radical ethyle, nbutyle ou méthyle, notamment ce dernier. L'expression alcanol-en C1-C4 désigne l'étha- nol, le propanol, l'alcool isopropylique, l'alcool iso- butylique ou l'alcool sec-butylique, et de préférence le methanol ou le butanol. L'invention a plus particulièrement pour objet les résines, telles que définies ci-dessus. caractéri- sees en ce que le rapport molaire monoacétal du glyoxal désigné MA, sur glyoxal désigné G. MA/G est compris entre 1.5 et 3,5. Des resines préférées selon l'inven- tion sont les résines dans lesquelles le monoacétal du glyoxal est le dimethoxyéthanal, ci-après désigné DME. Avantageusement, la présente invention a pour objet les résines telles que définies ci-dessus, caractérisées en ce que le rapport molaire dérivé azoté, désigné U, sur glyoxal, U/G, est compris entre 1 et 2,7 et parmi celles-ci, celles dont le dérive azoté est uniquement I'ethylAneurée, disignée EU, avec un rapport molaire, EU/G, compris entre 1 et 2,7. Les monoacétals du glyoxal de formule générale (1) sont des produits connus et ils peuvent etre obtenus aisément par exemple selon le procédé décrit dans la de- mande de brevet européen N' 0.249.530. Les résines aminoplastes selon la présente in- vention peuvent être préparées par tout mode opératoire approprié et avantageux. Généralement, le ou les dérivés azotes et les dérivés aldéhydiques choisis sont mis à reagir en solution aqueuse, à une concentration pondé- rale comprise avantageusement entre 30. et 70 Z, dans un intervalle de température compris entre la tempéra- ture ambiante et la température d'ébullition du milieu réactionnel, de préférence entre 40 et70'C, à un pH - compris entre 1,5 et 8, de préférence entre 3,5 et 7, jusqu'à disparition quasi-totale des dérives aldéhy- diques mis en oeuvre, ce qui demande, selon les con- ditions opératoires, de 1 à 20 heures. La disparition des dérivés aldé. hydiques dans le milieu réactionnel peut être suivie, si désiré, par exemple par l'analyse de prises d'essai prélevées régulièrement dans ce milieu, d une part par dosage chimique à l'aide de la réaction de Cannizzaro, d'autre part par dosage par chromatogra- phie en phase liquide à hautes performances. Dans le cas o l'on désire obtenir une résine éthérifiée avec un alcanol en C 1-C4, le produit de condensation du ou des derivés azotés choisis avec le mélange de dérivés aldehydiques est mis a réagir, de préférence à un pH compris entre 1 et 5 et à une température comprise entre la température ambiante et la température d'ébullition du milieu réactionnel, avec un excès de l'alcanol en C - C4 selectionné dont on elimine l'excès d'alcanol par des moyens connus en soi. - Les résines selon la présente invention pré- -sentent d'intéressantes propriétés applicatives dans l'ennobilssement des fibres cellulosiques, notamment pour leur conférer de l'infroissabilité. Elles convien- nent pour les tissus cellulosiques, tissés ou non tissés, comprenant 100 Z de produit cellulosique comme par exemple coton, rayonne et lin, aussi bien que pour des mélanges, par exemple polyester-coton ou polyester- rayonne. De tels mélanges renferment de préférence, mais non obligatoirement, au moins 20 Z de cellulose. On peut traiter efficacement, avec les résines selon l'inven- tion, aussi bien le blanc que les couleurs (impression. teintures, teinture à l'état de fil, "cross-dyed" et similaires). On peut également traiter des substances contenant des fibres à groupements hydroxyle libres. L'application des résines selon l'invention à la substance aà traiter s'opère généralement en présence d'un catalyseur convenable. Conviennent notamment des acides tels que acide chlorhydrique, sulfurique. fluoro- borique, acétique, glycolique, maléique, lactique, citrique, tartrique et oxalique; des sels métalliques comme chlorure, nitrate, fluoroborate ou fluorosilicate de magnésium ou de zinc, chlorure d'ammonium, oxychlo- rure de zirconium, bisulfate de sodium ou de potassium, phosphite ou hydrophosphite de sodium ou de potassium; des chlorhydrates d'amine, comme le chlorhydrate d'amino-2 méthyl-2 propanol et des produits similaires, ainsi que leurs mélanges. La quantité de catalyseur mis en oeuvre represente en général entre 0.01 et 10 X, de préférence entre 0,05 et 5 X du poids du bain d'imprégnation. Les résines selon l'invention peuvent etre appliq.ees à la matière textile par tout procédé connu et approprie, par exemple par immersion ou imprégnation, en général à l'aide d'une solution aqueuse ou d'une solution alcoolique. Le solvant peut donc ëtre de l'eau, un alcool aliphatique comme le méthanol, l'éthanol ou ] 'isopropanol, ou un mélange d'eau et d'alcool alipha- tique. On peut incorporer en quantités appropriées, dans ces bains de traitement, des additifs classiques comme lubrifiants, plastifiants, agents donnant du corps, pro- duits hydrofuges, retardateurs de flamme, agents anti- salissure, inhibiteurs de moisissures, agents anti- salissure humide, agents de coloration fluorescente et similaires. Toutefois. ces produits auxiliaires ne doi- vent pas interférer avec le fonctionnement propre de la résine selon l'invention, ne doivent pas exercer eux- mëmes un effet nocif sur la matière à traiter et il est souhaitable qu'ils soient exempts de formaldéhyde. La quantité de résine à appliquer sur la subs- tance textile dépend du type de cette substance et du but poursuivi. Généralement, elle est de l'ordre de 0.5 à 10 Y, de préférence comprise entre 2 et 5 X, rapporté au poids de textile. Au cours du procédé de traitement des textiles avec les résines selon l'invention, le textile est imprégné avec une solution aqueuse ou alcoolique de la résine selon l'invention, puis le textile ainsi imprégné est séché et la résine est polymérisée. Les stades de séchage et de polymérisation peuvent être consécutifs ou simultanés. Eventuellement, la substance textile peut être finie par post-polymérisation (également dénommée polymérisation différée ou à retardement). Ce procédé consiste à imprégner le textile avec une solution de résine selon l'invention et de catalyseur, à sécher soigneusement la substance imprégnée de façon à ce que la résine ne réagisse pas, puis, après un intervalle prolongé, à chauffer la substance à une température à laquelle la résine se polymérise sous l'influence du catalyseur. Les exemples suivants sont donnés à titre illustratif; ils permettent de mieux comprendre l'in- vention mais ils n'en limitent pas la portée. Sauf indications contraires, les parties et pourcentages sont donnés en poids. Exemple 1 Préparation d'un mélange Rlvoxal - diméthoxy- éthanal On dissout par un léger chauffage. 829 g d'une solution aqueuse de glyoxal à 70 X en poids environ' soit 10 moles, dans 3204 9 (100 moles) de méthanol puis cette solution, acidifiée avec 129 g d'acide sulfurique à 96 XZ, soit 1,26 mole, est chauffée au reflux. La réac- tion d'acétalisation est suivie par dosage du glyoxal non transformé à l'aide de la réaction de Cannizzaro sur une prise d'essai prélevée régulièrement dans le milieu réactionnel. Lorsque 80 Z du glyoxal engagé a été con- somme, on refroidit le milieu réactionnel à la tempéra- ture ambiante puis, à cette température, on le neutra- lise à pH = 6,8 environ avec environ 230 g (2,74 moles) d'hydrogénocarbonate de sodium et ensuite on élimine les sels minéraux insolubles par filtration et le méthanol non transformé par distillation sous vide. L'huile -résiduelle obtenue est reprise avec environ 0,7 volume d'eau, soit 1500 g. puis la solution aqueuse obtenue est concentrée sous vide (200 mbar) jusqu'à élimination quasi-totale du méthanol non trans- formé. On obtient ainsi 1800 g d'une solution aqueuse contenant pondéralement environ: - 43.5 Z de diméthoxyéthanal, soit 7,53 moles. - 2 Z de tétraméthoxy-1,1.2,2 éthane, soit 0,24 mole. - 6.9 Z de glyoxal. soit 2.14 moles. - 1,3 Z de méthanol, - 45 Z. d'eau. Le glyoxal a eté dosé par la méthode classique de Cannizzaro et les autres titres ont été déterminés par chromatographie gazeuse sur un chromatographe équipé d'une colonne de longueur 3 m et de diamètre 3,17 mm garnie de Chromosorb 101, à une pression initiale de kPa et à une température initiale de 110 C. La tem- pérature finale est de 275'C avec un gradient de montée en température de 10'C/minute. L'étalon interne utilisé est l'acétonitrile (temps de rétention 7 min) et les temps de rétention du diméthoxyéthanal et du tétramé- thoxy-1,1,2.2 ethane sont respectivement de 14 minutes et de 19 minutes. Exemples 2-4 Préparation des résines textiles Dans 240 g de la solution aqueuse brute de diméthoxyéthanal préparée à l'exemple 1, contenant environ 1 mole de diméthoxyéthanal et 285 mmoles de glyoxal. on introduit x mole d'une urée A et y mole d'une urée B. puis on ajuste le pH du milieu réaction- nel a la valeur H. Le milieu réactionnel est ensuite chauffé à 60 C, jusqu'à des taux de glyoxal libre et de dimétho- xyéthanal libre inférieurs à 2 Z en poids, ce qui demande -environ 2 heures de chauffage. Le milieu réac- tionnel est ensuite refroidi à la température ambiante. On obtient ainsi des résines aminoplastes selon l'invention dont les paramètres de préparation sont donnés dans le tableau I et les propriétés appli- catives sont données dans le tableau II. -Tableau I I I I I I I I I lExerple x A I y I B H IU/G [ I_ _ _ I _ _ _ _ _ _ _ _ I _ _ _ _ I _ _ I_ _ I I 2 0,285 1 urée 0,215 éthylèneurée I 6,511,751 is { i i i i. i I 3 0,5 i urée 0 1 6 11,751 I I I I Il I 4 0,285 idiméthyl-l,3 uréel 0,5 éthylèneurée | 5,811,751 I " I i I I I I I _ i - i i Exemple 5 On prépare une solution S en mélangeant sous agitation à la température ambiante: - 46 g d'une solution aqueuse de glyoxal à 70% en poids environ soit 0,555 mole, - 134 g d'une solution de diméthoxyéthanal à 78Z en poids environ, soit 1 mole, - 91 g (1,06 mole) d'éthylèneurée. Cette solution est ensuite amenée à pH = 3,5 0 puis elle est chauffée à 60'C jusqu'à un taux de glyoxal libre inférieur à 2 'Z en poids, ce qui demande deux heures. On obtient ainsi 271 g de résine selon l'inven- tion dont les propriétés applicatives sont données dans le tableau II. Exemple 6 On prépare selon l'exemple 5 une solution S puis cette solution est amenée à pH = 6,8. Elle est en- suite chauffée à 60'C jusqu'à un taux pondéral de glyoxal libre inférieur à 2 Z. ce qui demande environ 2 heures. On obtient ainsi 271 g de résine dont les pro- priétés applicatives sont données dans le tableau II. Exemple 7 On imprègne au foulard un tissu de popeline Z coton, debouilli et blanchi, d'un poids d'environ 130 g par métre carré, avec un taux d'exprimage de 75 Z dans un bain aqueux contenant en solution: - quantité suffisante de résine selon la pré- sente invention, de manière à obtenir un taux d'azote combiné de 9,14 g par litre, - 12 g par litre de chlorure de magnésium hexahydraté, - 2,1 g par litre d'acide acétique, - 2 g par litre de nonylphénol éthoxylé avec moles d'oxyde d'éthylène. Le tissu est ensuite séché à 120'C puis il est soumis sur une rame de laboratoire à un traitement ther- mique de I minute à 140'C. On détermine ensuite sur des échantillons du tissu traité: - la défroissabilité selon la méthode AATCC N 66-1973 sur des échantillons tels quels et sur des échantillons soumis à trois lavages ménagers à 60'C; la défroissabilité est exprimée par la somme des angles de défroissement obtenus en sens chaine et en sens trame; - la résistance à la traction Rt, exprimé en daN. en sens chaine plus en sens trame, selon la norme AFNOR G 07 001. Les résultats sont donnés dans le tableau II. Tableau II I It |I Angles de défroissement sur tissul I -IFt I Rt Il I I tel queaprès 3 lavages I sur tissu non traité I 191 172 93,6 2 Id ite 1sur tissu traité avec la résine décrite dalns l'exemple 2 252 230 66 i Il II I i 3 jsur tissu traité avec la résine décrite I Idans l'exemple 3 224 186 70 I iII I Il I I I I -I 4 Isur tissu traité avec la résine décrite - Idans l'exewple 4 238 222 69 1 5 Isur tissu traité avec la résine décrite I 213 | 203 175,5 I i Idans l'exemple 5 I| I Il I I I I I 1sur tissu traité avec la résine décrite 244 212 70,2 3 0 1 dans l'exemple 6 I l i I I I Il I On constate que les résines de la présente - invention améliorent considérablement les qualités d'in- froissabilité des tissus traités même après lavage, sans pour autant abaisser trop nettement leur résistance. REVENDICATIONS 1. Résines aminoplastes solubles dans l'eau, caractérisées en ce que le dérivé azoté est choisi dans le groupe constitué par l'urée, la diméthyl1,3-uree, l'éthyléneurée, la dihydroxy-4,5-éthylèneurée ou leurs mélanges et en ce que le dérivé aldéhydique est un mélange de 1 à 99 Z en poids de glyoxal et de 99 à 1 Z en poids d'un monoacEtal du glyoxal de formule générale (I), (RO)2 CH-CHO, (I) dans laquelle R représente un groupement alkyle primaire ou secondaire en C 1-C, ainsi que, si désire, leurs dérives éthériîiés avec un alcanol en C -C4 i 4' 2. Résines selon la revendication 1, caracté- risées en ce que le rapport molaire monoacétal du glyoxal sur glyoxal est compris entre 1,5 et 3,5. 3. Resines selon l'une quelconque des revendi- cations I et 2. caractérisées en ce que le monoacetal du glyoxal est le dimethoxyéthanal. 4. Résines selon l'une quelconque des revendi- cations 1 à 3. caractérisées en ce que le rapport mo- laire dérivé azoté sur glyoxal est compris entre 1 et 2,7. 5. Résines selon la revendication 4, caracté- risees en ce cue le dérive azoté est l' ethyléneuree. S. Application à titre de produits d'ennoblis- sement des fibres cellulosiques, des résines telles que définies à la revendication 1. 7. Application à titre de produits d'ennoblis- sement des fibres cellulosiques, des résines telles que deéfinies à la revendication 2. 8. Application à titre de produits d'ennoblis- sement des fibres cellulosiques, des résines telLes que définies à la revendication 3. 1 1 9. Application à titre de produits d'ennoblis- sement des fibres cellulosiques, des résines telles que définies à l'une des revendications 4 et 5.